(57)【要約】【課題】用いた商品の価値を下げる恐れのある白化が生ぜず、また、剥がれを未然に防止できる背面粘着力に優れたノンハロゲン粘着テープを提供する。【解決手段】  ベースフィルムとその片面に粘着層を有するノンハロゲン粘着テープにおいて、該ベースフィルムが粘着層に直接接する内層と外層との２層からなり、該外層が無機充填材を有さず、かつ、粘着付与剤が添加されたポリエチレン系樹脂からなるノンハロゲン粘着テープ。【選択図】なし【特許請求の範囲】
【請求項１】
ベースフィルムとその片面に粘着層を有するノンハロゲン粘着テープにおいて、該ベースフィルムが粘着層に直接接する内層と外層との２層からなり、該外層が無機充填材を有さず、かつ、粘着付与剤が添加されたポリエチレン系樹脂からなることを特徴とするノンハロゲン粘着テープ。
【発明の詳細な説明】
【技術分野】
【０００１】
本発明は、ノンハロゲン粘着テープ技術に関する。
【背景技術】
【０００２】
従来、電線の結束、導体接続部の保護などの絶縁用に広く用いられてきた塩化ビニルテープの焼却時に原料のポリ塩化ビニル由来の塩素が、ハロゲン系ガス、特にダイオキシンの発生原因になるため、ノンハロゲン粘着テープへの転換が進められている。
【０００３】
その中で、難燃化剤として粉末の水酸化マグネシウムを添加したエチレン−エチルアクリレート共重合体を主とする樹脂組成物からなるベースフィルムを用いるのが一般的である（特開２００１−１３１５０９号公報（特許文献１））。
【０００４】
しかしながら、このようなノンハロゲン粘着テープを用いた場合、巻き付け作業の過程でリールから巻き戻される際にテープ表面が白くなり（「白化」）、いわゆる見栄えが悪くなり、たとえば自動車用ワイヤーハーネスの結束に用いた場合、商品としてのワイヤーハーネスの商品価値が低下する。
【０００５】
同時に、このようなノンハロゲン粘着テープは、一般に重ね合わさるようにして用いられるが、その際、重なった部分における粘着性、すなわち、テープ背面に対する粘着力が低下し、その結果、剥がれやすくなったりすると云う問題点がある。
【特許文献１】特開２００１−１３１５０９号公報
【発明の開示】
【発明が解決しようとする課題】
【０００６】
上記従来のノンハロゲン粘着テープの欠点について詳細に検討した。
その結果、ベースフィルム中に分散している粉末の水酸化マグネシウムのうち、粘着層に接していない面の表面近くに存在する水酸化マグネシウム粒子をミクロ的に覆っている薄いエチレン−エチルアクリレート共重合体層が、巻き重ねられてなるリールからその上のテープ部が巻き戻される際にその粘着層に付着する形ではぎ取られ、その結果、水酸化マグネシウム粒子がテープ表面から見えるようになってテープ表面が白くなることが判った。
【０００７】
そのため、このような検討結果を踏まえ、従来のベースフィルムの外側（粘着面に接していない面）に無機充填材を添加しないポリエチレン系樹脂層を設けたところ、白化の発生は防止されたが、テープ背面に対する粘着力（背面粘着力）が低下し、その結果、テープの剥がれが生じると云うことが判った。
【課題を解決するための手段】
【０００８】
本発明のノンハロゲン粘着テープは上記課題を解決するため、請求項１に記載の通り、ベースフィルムとその片面に粘着層を有するノンハロゲン粘着テープにおいて、該ベースフィルムが粘着層に直接接する内層と外層との２層からなり、該外層が無機充填材を有さず、かつ、粘着付与剤が添加されたポリエチレン系樹脂からなるノンハロゲン粘着テープである。
【発明の効果】
【０００９】
本発明のノンハロゲン粘着テープは、燃焼時にも有害ガスが発生するおそれがなく、粘着テープを用いた製品の価値を下げる恐れがある白化が生じず、さらに剥がれを未然に防止できる背面粘着力に優れたノンハロゲン粘着テープである。
【発明を実施するための最良の形態】
【００１０】
本発明のノンハロゲン粘着テープにおいて、ベースフィルムの内層を構成する樹脂組成物は通常のノンハロゲン粘着テープのベースフィルムを構成するものをそのまま用いることができる。
【００１１】
すなわち、その樹脂組成物のベース樹脂は、エチレン−エチルアクリレート共重合体、ポリエチレン、ポリプロピレンなどが挙げられ、これらから１種、あるいは２種以上を組み合わせて使用する。このうち、成形性、及び、テープとしたときの、柔軟性、手切れ性等を勘案すると、これらの性質が良好なエチレン−エチルアクリレート共重合体を用いることが望ましい。
【００１２】
内層用樹脂組成物にはこれらベース樹脂の他に、難燃化剤、顔料、架橋剤、架橋助剤等を必要に応じて添加する。難燃化剤としては粉末状水酸化マグネシウムを使用するが、その他、粉末状水酸化アルミニウム等を用いても良く、あるいは、これらを併用しても良い。
【００１３】
難燃化剤の添加量は、ベース樹脂１００重量部あたり、通常１５重量部以上１００重量部以下である。１５重量部未満であると充分な難燃化効果が得られず、また、１００部超であると引張強さの低下をきたし、テープとしたときに必要な物性が得られなくなることがある。
【００１４】
一方、外層を形成する外層用樹脂組成物は、ベース樹脂として低密度ポリエチレンをベース樹脂とする。これは、Ｔダイ押出しによる成形時にエチレン−エチルアクリレート共重合体に融着しやすく、また、薄膜に加工しやすいためである。
【００１５】
外層用樹脂組成物はさらにこれらベース樹脂の他に、粘着付与剤等を添加し、ニーダ、バンバリーミキサーなどの手段により混合して調製する。
【００１６】
粘着付与剤としては外層に含まれる樹脂成分に粘着性を付与する薬剤であり、このようなものとして水素化石油樹脂が挙げられる。このような水素化石油樹脂は荒川化学社等から入手可能である。
【００１７】
粘着付与剤はベース樹脂１００重量部に対して１重量部以上５０重量部以下、好ましくは５重量部以上２０重量部以下を添加する。粘着付与剤の添加量が１重量部であると背面粘着力の向上効果が少なく、一方、５０重量部超ではテープ表面のべたつきが大きくなり、取扱性が著しく低下する。
【００１８】
本発明において外層用樹脂組成物には、無機充填材を配さないことが必要である。粉末状水酸化マグネシウムや粉末状水酸化アルミニウム等の無機充填剤は外層用樹脂組成物のベース樹脂に対して相溶性がなく、そのため外層用樹脂組成物にこれら無機充填剤を配合した場合には本発明の効果が得られない。
【００１９】
以上のような内層用及び外層用の２種の樹脂組成物を用いて、本発明のノンハロゲン粘着テープのベースフィルムを作製する。このとき、例えばＴダイによる押出し成形によって内層、外層の２層からなるベースフィルムを得る。
【００２０】
このとき内層の厚さは通常のノンハロゲン粘着テープと同程度であれば良く、例えば０．０３ｍｍ以上０．５ｍｍ以下であることが望ましい。
【００２１】
一方、外層の厚さは、０．００５ｍｍ以上０．２ｍｍ以下であることが好ましく、０．０１ｍｍ以上０．０５ｍｍ以下であることがさらに好ましい。外層の厚さが０．００５ｍｍ未満であると粘着テープとしたときの巻き戻し時に、内層と外層との層間で剥離が生じやすくなり、一方、０．２ｍｍ超であると充分な難燃性を得られにくくなる。
【００２２】
このようにしてベースフィルムを形成した後、その内層側面に粘着層を形成し、通常、適当な幅に切断した後、リール状に巻き取るか、あるいは、リール状に巻き取った後適当な幅に切断する。
【００２３】
このとき粘着層としては通常のノンハロゲン粘着テープと同様にして粘着層を形成することができる。例えばエラストマー（天然ゴム等）ラテックス、粘着付与剤（アクリル系、ポリテルペン、ロジンエステル等）、酸化防止剤（ヒンダードフェノール等）、軟化剤（ポリイソブレン等）を適宜加えて調製した粘着剤を用いて、リバースコーターなどでベースフィルムの内層表面に塗工、乾燥して粘着層を形成する。このとき粘着層の厚さは通常０．００５ｍｍ以上０．０５ｍｍ以下とする。
【００２４】
このようにして作製した本発明のノンハロゲン粘着テープは、充分な耐熱性、難燃性を有しながら、取り扱いの過程で白くならず、また、背面接着性が高いので、重なり合って巻き付けた場合にも剥がれが生じないために、例えば自動車用ワイヤーハーネス等の電線束に巻付け、それを取り扱う過程で、従来問題となっていた部分的な剥がれが発生しない商品価値の高いものとすることができる。
【実施例】
【００２５】
以下に本発明のノンハロゲン粘着テープの実施例について説明する。
表１に示す原料を用いて、表２に示す重量部で配合して内層用樹脂組成物（共通）、及び、外層用樹脂組成物（２種）を共にニーダーを用いて混練し、調製した（表１中「ＭＩ」はメルトインデックス：）。
【００２６】
【表１】
2006063172.tif 000002
【００２７】
これら２種類の樹脂からＴダイ及び押出し成形機を用いて、２層構造のベースフィルムを作製した。このときの内層の厚さは０．１３ｍｍ、外層の厚さは０．０４ｍｍとした。
【００２８】
さらにこれらフィルムの内層側表面に粘着層を設けて図１にその断面のイメージを示す本発明に係るノンハロゲン粘着テープを作製した。
【００２９】
すなわち、表３にその原料・配合を示す材料を攪拌機を用いて混合して粘着剤を作製しこの粘着剤を、リバースコーターを用いて塗工し、厚さ０．０４ｍｍの粘着層をそれぞれのフィルムの内層側に形成し、それぞれを幅１９ｍｍに切断した。
【００３０】
なお、比較のために外層を設けない従来技術にかかるノンハロゲン粘着テープ（従来例）、また外層に粘着付与剤を添加しない比較例のノンハロゲン粘着テープをも作製し、ともに評価を行った。
【００３１】
評価としては白化及び背面粘着力を調べた。
白化についてはテープを巻き戻したときの状態を目視で評価した。このとき、テープ背面に白化が生じなかった場合を「○」、白化が生じた場合を「×」として評価した。一方、背面粘着力はＪＩＳ  Ｃ２１０７に準拠して調べた。このときの評価結果を併せて表２に示した。
【００３２】
【表２】
2006063172.tif 000003
【００３３】
【表３】
2006063172.tif 000004
【００３４】
表２より、本発明に係るノンハロゲン粘着テープは、白化が発生せず、また、背面粘着力に優れたノンハロゲン粘着テープであることが判る。
【図面の簡単な説明】
【００３５】
【図１】本発明のノンハロゲン粘着テープの断面を示すイメージ図である。
【図１】
2006063172.tif 000005